(57)【要約】  【課題】  導電性フィラーとする導電性スラリーの粘度安定性を確保し、フレーク銅粉を構成する銅粒子同士の焼結特性を改善させ、また、導電性スラリーを塗布した基板のクラック発生を防止することができるフレーク銅粉を提供すること。  【解決手段】  銅粉全重量１００％に対して、酸素が０．４ｗｔ％〜５ｗｔ％、かつ、炭素が０．１５ｗｔ％未満の割合で、フレーク銅粒子を銅酸化物でコートしていることを特徴とする、銅酸化物コート層を備えたフレーク銅粒子を含むフレーク銅粉を、導電性フィラーとして提供する。このフレーク銅粉を含む導電性ペーストは焼成基板との密着性、及びペースト粘度の耐経時変化性（経時的安定性）に優れている。  【選択図】  なし【特許請求の範囲】
【請求項１】
銅酸化物コート層を備えたフレーク銅粒子を含むフレーク銅粉であって、当該フレーク銅粉は、フレーク銅粉全重量１００％に対して、酸素が０．４ｗｔ％〜５ｗｔ％、かつ、炭素が０．１５ｗｔ％未満のフレーク銅粒子を含むフレーク銅粉。
【請求項２】
Ｄ５０（μｍ）が０．０５〜１５であることを特徴とする請求項１に記載の銅酸化物コート層を備えたフレーク銅粒子を含むフレーク銅粉（Ｄ５０はレーザー回折散乱式粒度分布測定方法による５０％の体積累積粒径をいう。）。
【請求項３】
タップ充填密度（ｇ／ｃｍ３）が１〜３であることを特徴とする請求項１又は請求項２に記載の銅酸化物コート層を備えたフレーク銅粒子を含むフレーク銅粉（タップ充填密度（ｇ／ｃｍ３）は、各フレーク銅粉を一定容積のメスシリンダーに入れ、所定回数タッピングした後、その充填されたフレーク銅粉の容積から換算した密度をいう。以下同様に表記する。）。
【請求項４】
比表面積（ｍ２／ｇ）が０．５〜５であることを特徴とする請求項１〜請求項３のいずれか１項に記載の銅酸化物コート層を備えたフレーク銅粒子を含むフレーク銅粉（ここで、比表面積は、ＢＥＴ法による比表面積（単位重量当たりの面積）、以下同様に表記する。）。
【請求項５】
アスペクト比が３〜５０であることを特徴とする請求項１〜請求項４のいずれか１項に記載の銅酸化物コート層を備えたフレーク銅粒子を含むフレーク銅粉（ここで、アスペクト比は、フレーク銅粒子の厚さと直径の比である。以下同様に表記する。）。
【請求項６】
前記銅酸化物コート層が、フレーク状銅粒子を非還元性雰囲気中で熱処理することにより、前記フレーク状銅粒子表面に形成されていることを特徴とする請求項１〜請求項５のいずれか１項に記載の銅酸化物コート層を備えたフレーク銅粒子を含むフレーク銅粉。
【請求項７】
以下の工程ａ〜工程ｃを含む、銅酸化物コート層を備えたフレーク銅粒子を含むフレーク銅粉の製造方法。
工程ａ．銅粒子からなる銅粉を準備する工程、
工程ｂ．前記銅粒子からなる銅粉を、銅粉１００重量部に対し、０（添加無しの場合を含む）〜１重量部の滑剤及び有機溶剤を用い、メディア式の媒体ミルで、銅粒子をフレーク状銅粒子に塑性加工する工程、及び、
工程ｃ．前記塑性加工後の前記フレーク状銅粒子を非還元性雰囲気中で熱処理し前記フレーク状銅粒子の表面を銅酸化物で被覆する工程。
【請求項８】
以下の工程ａ〜工程ｃを含む、銅酸化物コート層を備えたフレーク銅粒子を含むフレーク銅粉の製造方法であって、工程ａ又は工程ｂの工程において水溶性リン化合物を添加することを特徴とする製造方法。
工程ａ．銅塩と錯化剤とを含む水溶液に水酸化アルカリを添加して酸化第二銅を含むスラリーを調整する工程、
工程ｂ.該スラリーを還元しフレーク銅粉を得る工程、及び、
工程ｃ．工程ｂで得られたフレーク銅粉を非還元性雰囲気中で熱処理し前記フレーク銅粉の銅粒子の表面を銅酸化物でコートする工程。
【請求項９】
請求項１〜請求項６のいずれか１項に記載の銅酸化物コート層を備えたフレーク銅粉を含む導電性スラリー。
【発明の詳細な説明】
【技術分野】
【０００１】
本発明は、銅粒子表面に銅酸化物コート層を備えた銅粉及び当該フレーク銅粉の製造方法に関する。
【背景技術】
【０００２】
近年、電子機器の小型化・集積化に伴い、セラミックチップコンデンサー若しくはチップインダクター等のチップ部品が普及しているが、これらのチップ部品は外部電極を備えている。そして、この外部電極の形状を保持するために使用される導電性ペーストや導電性インク等の導電性スラリーには、ある一定のアスペクト比を持つフレーク形状の銅粉（本願において、このような銅粉を「フレーク銅粉」という。）がしばしば使用されている。
【０００３】
ところで、当該形状保持を最適なものにするには導電性スラリーの粘度特性の調整が重要である。より具体的には、導電性スラリーの粘度測定において、粘度測定器のモータの低回転速度時に測定される粘度が適度に高いこと、及び、同モータの高回転速度時の粘度が低いことが、チップ部品の外部電極の形状保持には好適であるとされている。すなわち、このような粘度特性を示すように、フレーク銅粉を外部電極の材料である導電性スラリーに含有させる必要がある。
【０００４】
一般的にはメカニカルな塑性加工によるフレーク銅粉の製造法においては、粉粒同士が適度に分散するように若しくは凝集しないようにステアリン酸等の有機物の滑剤を用いながら当該塑性加工を行う。従って、（１）当該滑剤が、導電性スラリーを構成する樹脂や溶媒成分や分散剤等と反応するためにペースト粘度が安定しないという問題、（２）ペーストを塗布した基板を焼成する際、当該基板からバインダーを放出する過程で当該有機物が除去されにくい問題、さらに（３）フレーク銅粉粒同士の焼結特性も悪くなる問題が生じている。
【特許文献１】特開２００２−３５６７０２号公報
【特許文献２】特開２００３−１０５４０２号公報
【発明の開示】
【発明が解決しようとする課題】
【０００５】
そこで、本発明の目的は、上記問題を解決すること、すなわち、フレーク銅粉を導電性フィラーとする導電性スラリーの粘度安定性を確保し、フレーク銅粉を構成する銅粒子同士の焼結特性を改善させ、また、導電性スラリーを塗布した基板のクラック発生を防止することができるフレーク銅粉及びその製造方法を提供することにある。
【課題を解決するための手段】
【０００６】
本発明者らは、鋭意検討の結果、メカニカルな製造方法又はケミカルな製造方法によるフレーク銅粉の作成に関し、当該フレーク銅粉のフレーク銅粒子の表面上の炭素量を極力抑制し（実質的に炭素を含有しない場合も含む）、かつ、フレーク銅粉の銅粒子表面に一定の銅酸化物を形成する方法により上記目的を達成し得ることを知見した。
【０００７】
以下、本発明に係るフレーク銅粉に関して述べる。
【０００８】
本発明は、銅酸化物コート層を備えたフレーク銅粒子を含むフレーク銅粉（以下、随時「銅酸化物コートフレーク銅粉」ともいうものとする。）であって、当該フレーク銅粉は、フレーク銅粉全重量１００％に対して、酸素が０．４ｗｔ％〜５ｗｔ％、かつ、炭素が０．１５ｗｔ％未満のフレーク銅粒子を含むフレーク銅粉を提供する。
【０００９】
なお、本発明において、銅酸化物コートフレーク銅粉とは、基本的にフレーク銅粉粒子の表面を酸化させ亜酸化銅又は酸化銅を形成したものを示すが、フレーク銅粉粒子表面に酸化処理等により酸素が意図的に付与されているものであり、従ってフレーク銅粉粒子表面である銅の面が若干露出したものも含むものとする。
【００１０】
すなわち、本発明は、フレーク銅粒子の表面に適度に酸素を付与し、かつフレーク銅粒子表面の炭素量を最低限に抑制することを特徴とする。
【００１１】
上記フレーク銅粒子の表面に付与された酸素は、フレーク銅粉を含む導電性ペーストを塗布した基板の焼成時に、基板中のバインダーと反応し、円滑な脱バインダーに寄与し、当該酸素の存在が焼成膜のクラック発生を防ぐ一助となる。
【００１２】
さらに、詳細には、酸素濃度（ｗｔ％）が０．４よりも低いとフレーク銅粉のフレーク銅粒子同士の焼結性が悪くなり、一方、酸素濃度（ｗｔ％）が５よりも高いとフレーク銅粉粒子同士の焼結後の抵抗が高くなり良好な配線部を形成することができなくなる。
【００１３】
一方、炭素量については、炭素濃度（ｗｔ％）が０．１５よりも高いと、フレーク銅粉を含んだ導電性ペーストや導電性インク等の導電性スラリーの粘度の経時的な安定性が悪くなると共に、フレーク銅粉粒子同士の焼結後の抵抗が高くなり良好な配線部を形成することができなくなる（さらに本発明では、炭素濃度（ｗｔ％）の上限を０．１とすることが望ましい。）。そこで、本発明においては、銅粒子をフレーク状銅粒子へと塑性加工する際に媒体ミル処理に滑剤を極力使用しないことに起因して、フレーク銅粉粒子表面に有機物がほとんど存在しないことを特徴とする。すなわち、本発明によれば、炭素濃度は極力少なく抑制することができる。
【００１４】
さらに、本発明に係る銅酸化物コート層を備えたフレーク銅粉は以下の粉体特性の少なくとも一つの特性を有する。
ａ．Ｄ５０（μｍ）：０．０５〜１５
ｂ．タップ充填密度（ｇ／ｃｍ３）：１〜３
ｃ．比表面積（ｍ２／ｇ）：０．５〜５
ｄ アスペクト比：３〜５０
【００１５】
上記粉体特性の範囲の理由は以下の通りである。
【００１６】
Ｄ５０ （μｍ）が、０．０５より小さいとペーストしづらくなり、一方、Ｄ５０ （μｍ）が１５より大きいとフレーク銅粉粒子が粗すぎてチップ部品のような微少部品のファイン化が要求される配線部に対応できないからである。
【００１７】
タップ充填密度（ｇ／ｃｍ３）が１よりも低いとペースト粘度が高くなりすぎ、一方、タップ充填密度（ｇ／ｃｍ３）が３より高いとフレーク銅粉の充填が高くなりすぎてバインダーがガスとして焼成基板から抜けにくくなり（脱バインダーが困難となり）、焼結不良となるからである。
【００１８】
比表面積（ｍ２／ｇ）については、０．５未満であると低温で焼結せず、５．０より大であるとペースト粘度が高すぎて実用的でない。
【００１９】
アスペクト比については、３未満であるとフレーク銅粉の充填が高くなりすぎてバインダーがガスとして焼成基板から抜けにくくなるため焼結不良（クラック不良）となり、一方、５０より大であると粉体の充填性が悪く、ペースト粘度が高すぎて実用的ではない。
【００２０】
さらに、本発明は、前記銅酸化物コート層はフレーク状銅粒子を非還元性雰囲気中で熱処理することにより、前記フレーク状銅粒子の表面に形成されていることを特徴とする上記銅酸化物コート層を備えたフレーク銅粒子を含むフレーク銅粉を提供する。
【００２１】
詳細は後述するが、本発明はフレーク状銅粒子表面を大気雰囲気等の非還元性雰囲気中で炉等によって熱処理することにより、フレーク状銅粒子表面に銅酸化物を被覆し、上述の酸素含有量及び炭素含有量並びに諸粉体特性を具備するものである。
【００２２】
なお、本発明の製造方法については発明の最良の形態の欄において詳述する。
【発明の効果】
【００２３】
本発明は、フレーク銅粉を含む導電性ペーストや導電性インク等の導電性スラリーの耐経時変化に優れ、この導電性スラリーを塗布した基板の焼成時のクラックを防止し、かつ、フレーク銅粉中のフレーク銅粒子同士の焼結特性に優れたフレーク銅粉を提供することができる。
【発明を実施するための最良の形態】
【００２４】
以下、本発明を実施するための最良形態について説明するが、以下の説明では各試薬、各溶液等の数値等が示されているが、本発明を実施するのにあたり以下の数値に限定されるものではなく、例えばパイロットスケール又は量産スケールに応じて、当業者により各試薬、各溶液等の量その他の条件を適宜変更することができることは言うまでもない。
【００２５】
＜実施形態＞
まず、第一のフレーク銅粉の製造方法を以下説明する。
【００２６】
本発明に係る第一のフレーク銅粉の製造方法は、工程ａ．銅粒子からなる銅粉を準備する工程、工程ｂ．前記銅粒子からなる銅粉を、銅粉１００重量部に対し、０（添加無しの場合を含む）〜１（より好適には０．１以下）重量部の滑剤及び有機溶剤を用い、メディア式の媒体ミルで、銅粒子をフレーク状銅粒子に塑性加工する工程、及び、工程ｃ．前記塑性加工後の前記フレーク状銅粒子を非還元性雰囲気中で熱処理し前記フレーク状銅粒子の表面を銅酸化物で被覆する工程を備えた銅酸化物コート層を備えたフレーク銅粒子を含むフレーク銅粉の製造方法を提供する。
【００２７】
さらに、この第一のフレーク銅粉の製造方法の説明を続ける。
【００２８】
最初に、銅粒子からなる銅粉を準備する。当該銅粒子のＤ５０は０．３μｍ〜１０μｍであり、さらに好適に微粉を作るには０．５μｍ〜６μｍである。
【００２９】
次に、上記銅粒子を含む銅粉３００ｇを、０．０５ｍｍ〜０．５ｍｍ径のジルコニアビーズ５００ｇ〜１０００ｇをメディアとし、ステアリン酸、オレイン酸、又はカプリン酸等の有機物を滑剤として銅粉１００ｇ当たり０ｇ〜１．５ｇ投入すると共に、溶媒にはメタノール、エタノール、又はプロパノール等の有機溶剤を１００ｇ〜８００ｇ用い、これらを混合しつつ、媒体ミルであるＶＭＧ―ＧＥＴＺＭＡＮＮ製のＤＩＳＰＥＲＭＡＴ  Ｄ−５２２６に投入し、回転数２０００ｒｐｍで１時間〜２４時間の条件で稼働させ、元粉の銅粒子を圧縮し塑性変形させることで銅粒子をフレーク状の銅粒子へと塑性加工して、フレーク銅粉を製造する。
【００３０】
なお、ビーズ径が大きいものよりも小さいものの方が良好にフレーク銅粉を作成することができる。塑性加工の際、ビーズ径が大きいと球状銅粒子同士が凝集し易くなり、均一なフレーク化が困難であり、相当量の滑剤を用いないと塑性加工によるフレーク化処理ができない。一方、ビーズ径が小さいと球状銅粒子同士の凝集が抑制されほとんど滑剤を用いなくとも（若しくはまったく滑剤を用いなくとも）均一なフレーク銅粉の作成が可能となる。
【００３１】
ここで留意すべきことは、上述したように、第一のフレーク銅粉の製造方法においては、ステアリン酸に代表される滑剤を媒体ミル処理において使用しない点、若しくは、使用したとしても極く微量に留める点にある。これにより、本発明の銅酸化物コート層を備えたフレーク銅粉の炭素量を最小限に抑制することができる。
【００３２】
次に、第二のフレーク銅粉の製造方法を以下説明する。
【００３３】
本発明に係る第二のフレーク銅粉の製造方法は、以下の工程ａ〜工程ｃを含む、銅酸化物コート層を備えたフレーク銅粒子を含むフレーク銅粉の製造方法であって、工程ａ又は工程ｂの工程において水溶性リン化合物を添加することを特徴とする製造方法。
工程ａ．銅塩と錯化剤とを含む水溶液に水酸化アルカリを添加して酸化第二銅を含むスラリーを調整する工程、工程ｂ.該スラリーを還元しフレーク銅粉を得る工程、及び、工程ｃ．工程ｂで得られたフレーク銅粉を非還元性雰囲気中で熱処理し前記フレーク銅粉の銅粒子の表面を銅酸化物でコートする工程を提供する。
【００３４】
上記第二のフレーク銅粉の製造方法は、上記のようにメカニカルにフレーク銅粉を作成したものではなく、化学合成によりフレーク銅粉を作成し、その後銅酸化物コートを施したものである。以下当該製造方法を説明する。（なお、以下の化学合成によりフレーク銅粉を作成する方法のさらなる詳細については本出願人の特願２００４−１３４６８９号を参照されたい。）
【００３５】
さらに、この第二のフレーク銅粉の製造方法の説明を続ける。
【００３６】
まず、銅塩水溶液を銅塩及び錯化剤を配合して得る。ここでは銅塩の銅（ＩＩ）イオンが錯化剤と結合してＣｕ錯体を形成している。当該銅塩は水溶性のものであり、例えば、硫酸銅、硝酸銅等又はこれらの水和物等を用いる。このうち、硫酸銅５水和物及び硝酸銅が特に好適である。本発明で用いられる錯化剤は水溶液中における銅イオンのものである。該錯化剤としては、例えば、アミノ酸、酒石酸等である。
【００３７】
銅塩水溶液は、水に銅塩及び錯化剤を溶解し調製する。銅塩水溶液の調製水としては、純水等の不純物フリーの水が好ましい。また、銅塩水溶液の調製時の水温は５０℃〜９０℃、さらに好適には６０℃〜８０℃である。
【００３８】
銅塩水溶液は、これに含まれる銅１モルに対し錯化剤を０．００５モル〜１０モル、さらに好適には０．０１モル〜５モル含む。さらに、銅塩水溶液は、水１００重量部に対し銅塩を１０重量部〜５０重量部、さらに好適には２０重量部〜４０重量部含む。
【００３９】
次に、銅塩水溶液に水酸化アルカリを添加して酸化第二銅を含む第１スラリーを調製する。第１スラリーは上記銅塩水溶液に水酸化アルカリを添加して得られ、液中に酸化第二銅（ＣｕＯ）の微粒が析出した状態のものである。第１スラリーの調製時の液温は５０℃〜９０℃、さらに好適には６０℃〜８０℃である。
【００４０】
水酸化アルカリは上記銅塩水溶液中のＣｕ錯体を酸化第二銅（ＣｕＯ）にする作用を持つ。該水酸化アルカリは、例えば水酸化ナトリウムや水酸化カリウム等である。
【００４１】
第１スラリーは、前記銅塩１当量に対し、前記水酸化アルカリを１．０５当量〜１．５０当量、好適には１．１０当量〜１．３０当量を含む。ここで、銅塩及び水酸化アルカリの当量はそれぞれ酸としての当量及び塩基としての当量である。
【００４２】
次に、銅塩水溶液に水酸化アルカリを添加して第１スラリーを調製した後、さらに１０分〜６０分、さらに好適には２０分〜４０分攪拌する。
【００４３】
次に、上記第１スラリーに、酸化第二銅を酸化第一銅に還元し得る第１還元剤を添加して酸化第一銅を含む第２スラリーを調製する。第２スラリーは上記第１スラリーに第１還元剤を添加して得られる液中に酸化第一銅（Ｃｕ２Ｏ）が析出したものである。第２スラリーの調製時の液温は５０℃〜９０℃、さらに好適には６０℃〜８０℃である。
【００４４】
還元方法については種々選び得るが、ここでは、二段還元の例を以下に示す。
【００４５】
例えば、第１還元剤として、本発明において第１スラリー中の酸化第二銅（ＣｕＯ）を酸化第一銅（Ｃｕ２Ｏ）に還元する作用を有するものを使用する。該第１還元剤としては、例えば、還元糖やヒドラジンを用いることができる。また、還元糖としては、例えば、グルコース、やラクトース等を用いることができる。
【００４６】
第２スラリーは、第１スラリーに含まれる銅塩１モルに対し、第１還元剤を０．１モル〜３．０モル、好適には０．３モル〜１．５モル含む。
【００４７】
さらに、第１スラリーに第１還元剤を添加して第１スラリーを調製した後１０分〜６０分、さらに好適には２０分〜４０分攪拌することが望ましい。
【００４８】
さらにまた、上記第１スラリーに、酸化第一銅を銅に還元し得る第２還元剤を添加してフレーク銅粉を得る。
【００４９】
また、本発明の工程ａ又は工程ｂの工程において添加する水溶性リン化合物はＰ換算量で、前記銅塩水溶液、第１スラリー又は第２スラリー中に含まれる銅１モルに対し０．００１モル〜３モル、さらに好適には０．０１モル〜１モルである。
【００５０】
第２スラリーに第２還元剤を添加する際の液温は５０℃〜９０℃、さらに好適には６０℃〜８０℃である。該添加に要する時間は１分〜６０分、好適には３分〜４０分である。
【００５１】
次に、本発明で用いられる第２還元剤として、本発明において第２スラリー中の酸化第一銅をＣｕに還元する作用を有するものを使用する。第２還元剤としては、例えば、ヒドラジンや水和ヒドラジン（Ｎ２Ｈ４・Ｈ２Ｏ）等を用いることができる。
【００５２】
次に、第２スラリーに含まれる銅塩１モルに対し第２還元剤を０．５モル〜６．０モル、さらに好適には０．８モル〜３．０モル含むものを、第２スラリーに添加した後、２０分〜２時間、さらに好適には４０分〜１．５時間攪拌する。
【００５３】
こうして、スラリー中にフレーク銅粉が生成する。該フレーク銅粉は、スラリーを、ヌッチェ等を用いて濾過した後、濾滓を純水で洗浄し、さらにメタノール溶液等で洗浄し、乾燥する方法により得られる。
【００５４】
次に、上記塑性変形されたフレーク状銅粒子を、ロータリーキルン等の回転式炉若しくはバッチ炉等の炉を用いて、大気中で１００℃〜３００℃、１０分〜２時間の条件下で熱処理し、大気中の酸素とフレーク状銅粒子とを反応させることにより当該フレーク状銅粒子の表面に酸化銅又は亜酸化銅等の銅酸化物がコートされるように酸化処理を行う。
【００５５】
このようにして、第二のフレーク銅粉の製造方法は、塑性加工を伴わないことにより、本発明に係るフレーク銅粉粒子表面上の炭素量が極力低く、かつ、フレーク銅粉の銅粒子表面に所定量の酸素が付与された銅酸化物コート層を備えたフレーク銅粉を製造することができる。
【００５６】
さらに、本発明に係る実施例及び比較例を説明する。なお以下の説明では元粉のＤ５０が３μｍ程度の場合が、実施例１、実施例２及び実施例３、並びに比較例１、比較例２及び比較例３である。一方、元粉のＤ５０が１μｍ程度の場合が、実施例４、実施例５及び実施例６、並びに比較例４である（表１参照）。
【実施例１】
【００５７】
元粉のＤ５０が３μｍの球状銅粒子を含む銅粉３００ｇを準備した。
【００５８】
この元粉を、媒体ミルとしてＶＭＧ−ＧＥＴＺＭＡＮＮ社製のＤＩＳＰＥＲＭＡＴ  Ｄ―５２２６を用い、メディアビーズとして０．３ｍｍ径のジルコニアビーズ８００ｇを用い、溶媒として１２０ｇのメタノールを混合して、回転数２０００ｒｐｍで１０時間の条件の下、球状銅粒子をフレーク状銅粒子へと塑性加工処理を行った。
【００５９】
次に、フレーク化した銅粉スラリーについてヌッチェを用いて固液分離を行った。
【００６０】
次に、固体として分離されたフレーク銅粉について真空乾燥機を用いて乾燥させた。
【００６１】
最後に、実施形態１と同様に、上記乾燥フレーク銅粉を回転式バッチ炉に投入し、大気雰囲気中２００°Ｃで１０分間の処理を行い、実施例１に係る銅酸化物コートフレーク銅粉を作成した。
【実施例２】
【００６２】
実施例２に係る銅酸化物コートフレーク銅粉の工程は、実施例１の工程５以外はすべて同一であるため、工程１〜工程４についての記載はここでは省略し、工程５についてのみ言及する。
【００６３】
最後に、上記工程４で得られた乾燥フレーク銅粉を回転式バッチ炉に投入し、大気雰囲気中２００°Ｃで３０分間の処理を行い、実施例２に係る銅酸化物コートフレーク銅粉を作成した。
【実施例３】
【００６４】
実施例３に係る銅酸化物コートフレーク銅粉の工程は、実施例１の工程５以外はすべて同一であるため、工程１〜工程４についての記載はここでは省略し、工程５についてのみ言及する。
【００６５】
最後に、上記工程４で得られた乾燥フレーク銅粉を回転式バッチ炉に投入し、大気雰囲気中２００°Ｃで６０分間の処理を行い、実施例３に係る銅酸化物コートフレーク銅粉を作成した。
【実施例４】
【００６６】
元粉のＤ５０が１μｍの球状銅粒子を含む銅粉３００ｇを準備した。
【００６７】
この元粉を、媒体ミルとしてＶＭＧ−ＧＥＴＺＭＡＮＮ社製のＤＩＳＰＥＲＭＡＴ  Ｄ―５２２６を用い、メディアビーズとして０．３ｍｍ径のジルコニアビーズ８００ｇを用い、溶媒として１４０ｇのメタノールを混合して、回転数２０００ｒｐｍで１０時間の条件の下、球状銅粒子をフレーク状銅粒子へと塑性加工処理を行った。
【００６８】
次に、フレーク化した銅粉スラリーについてヌッチェを用いて固液分離を行った。
【００６９】
さらに、固体として分離されたフレーク銅粉について真空乾燥機を用いて乾燥させた。
【００７０】
最後に、上記乾燥フレーク銅粉を回転式バッチ炉に投入し、大気雰囲気中２００°Ｃで１５分間の処理を行い、実施例４に係る銅酸化物コートフレーク銅粉を作成した。
【実施例５】
【００７１】
元粉のＤ５０が１μｍの球状銅粒子を含む銅粉３００ｇを準備した。
【００７２】
この元粉を、媒体ミルとしてＶＭＧ−ＧＥＴＺＭＡＮＮ社製のＤＩＳＰＥＲＭＡＴ  Ｄ―５２２６を用い、メディアビーズとして０．３ｍｍ径のジルコニアビーズ８００ｇを用い、溶媒として１４０ｇのメタノール及びステアリン酸（滑剤）０．５ｇを混合して用いて、回転数２０００ｒｐｍで８時間の条件の下、球状銅粒子をフレーク状銅粒子へと塑性加工処理を行った。
【００７３】
次に、フレーク化した銅粉スラリーについてヌッチェを用いて固液分離を行った。
【００７４】
さらに、固体として分離されたフレーク銅粉について真空乾燥機を用いて乾燥させた。
【００７５】
最後に、上記乾燥フレーク銅粉を回転式バッチ炉に投入し、大気雰囲気中２００°Ｃで４０分間の処理を行い、実施例５に係る銅酸化物コートフレーク銅粉を作成した。
【実施例６】
【００７６】
実施例６は、実施例１〜実施例５のようにメカニカルな手段を用いてフレーク銅粉を作成し、その後銅酸化物を当該フレーク銅粉にコートしたものではなく、化学合成によりフレーク銅粉を作成し、その後銅酸化物を当該フレーク銅粉にコートしたものである。以下その製法を示す。
【００７７】
７０℃の純水６Ｌに、硫酸銅５水和物４ｋｇ、アミノ酸酢１２０ｇ、リン酸ナトリウム７５ｇを添加し撹拌し、さらに純水をそこに注いで水溶液の液量を８Ｌに調整し、このまま３０分間撹拌を続けた。
【００７８】
次に、水溶液を攪拌した状態で、当該水溶液に２５重量％の水酸化ナトリウム水溶液５．８ｋｇを添加した後、３０分間攪拌を続け、さらにグルコース１．５ｋｇを添加した後、３０分間攪拌を続けた。
【００７９】
次に、上記水溶液を撹拌した状態において、１００重量％ヒドラジン（Ｎ２Ｈ４・Ｈ２Ｏ）１ｋｇを３０分間かけて徐々に添加した後、さらに１時間撹拌を続けて反応を終了させた。
【００８０】
次に、フレーク化した銅粉スラリーについてヌッチェを用いて固液分離を行い、濾滓を純水で洗浄し、さらにメタノールで洗浄した。
【００８１】
さらに、固体として分離されたフレーク銅粉について真空乾燥機を用いて乾燥させた。
【００８２】
最後に、上記乾燥フレーク銅粉を回転式バッチ炉に投入し、大気雰囲気中２００°Ｃで１５分間の処理を行い、実施例６に係る銅酸化物コートフレーク銅粉を作成した。
【比較例】
【００８３】
＜比較例１＞
元粉としてＤ５０が３μｍの球状銅粒子を含む銅粉３００ｇを準備した。
【００８４】
この元粉を、媒体ミルとしてＶＭＧ−ＧＥＴＺＭＡＮＮ社製のＤＩＳＰＥＲＭＡＴ  Ｄ―５２２６を用い、メディアビーズとして０．６ｍｍ径のジルコニアビーズ８００ｇを用い、溶媒として１２０ｇのメタノール及びステアリン酸（滑剤）１０ｇを混合し、回転数２０００ｒｐｍで８時間の条件の下、球状銅粒子をフレーク状銅粒子へと塑性加工処理を行った。
【００８５】
さらに、フレーク化した銅粉スラリーについてヌッチェを用いて固液分離を行った。
【００８６】
最後に、固体として分離されたフレーク銅粉について真空乾燥機を用いて乾燥させ、比較例１に係るフレーク銅粉を作成した。
【００８７】
＜比較例２＞
比較例２は、比較例１の工程２でステアリン酸（滑剤）を入れずに塑性加工処理を行ってフレーク銅粉を作成した。他の工程の内容はすべて同一であるのでここではその説明を省略する。
【００８８】
＜比較例３＞
元粉のＤ５０が３μｍの球状銅粒子を含む銅粉３００ｇを準備した。
【００８９】
この元粉を、媒体ミルとしてＶＭＧ−ＧＥＴＺＭＡＮＮ社製のＤＩＳＰＥＲＭＡＴ  Ｄ―５２２６を用い、メディアビーズとして０．６ｍｍ径のジルコニアビーズ８００ｇを用い、溶媒として１２０ｇのメタノール及びステアリン酸（滑剤）５ｇを混合して用いて、回転数２０００ｒｐｍで１０時間の条件の下、球状銅粒子をフレーク状銅粒子へと塑性加工処理を行った。
【００９０】
次に、フレーク化した銅粉スラリーについてヌッチェを用いて固液分離を行った。
【００９１】
さらに、分離されたフレーク銅粉について真空乾燥機を用いて乾燥させた。
【００９２】
最後に、上記乾燥フレーク銅粉を回転式バッチ炉に投入し、大気雰囲気中２００°Ｃで４０分間の処理を行い、比較例３に係る銅酸化物コートフレーク銅粉を作成した。
＜比較例４＞
元粉のＤ５０が１μｍの球状銅粒子を含む銅粉３００ｇを準備した。
【００９３】
この元粉を、媒体ミルとしてＶＭＧ−ＧＥＴＺＭＡＮＮ社製のＤＩＳＰＥＲＭＡＴ  Ｄ―５２２６を用い、メディアビーズとして０．６ｍｍ径のジルコニアビーズ８００ｇを用い、溶媒として１２０ｇのメタノール及びステアリン酸（滑剤）５ｇを混合して用いて、回転数２０００ｒｐｍで１０時間の条件の下、球状銅粒子をフレーク状銅粒子へと塑性加工処理を行った。
【００９４】
次に、フレーク化した銅粉スラリーについてヌッチェを用いて固液分離を行った。
【００９５】
さらに、分離されたフレーク銅粉について真空乾燥機を用いて乾燥させた。
【００９６】
最後に、上記乾燥フレーク銅粉を回転式バッチ炉に投入し、大気雰囲気中２００°Ｃで５分間の処理を行い、比較例４に係る銅酸化物コートフレーク銅粉を作成した。
【００９７】
ここで、上述した実施例１〜実施例６並びに比較例１〜比較例４で得られた各フレーク銅粉の特性値を下記の表１にまとめたが、特性値の諸項目について、表１の上欄の左からその測定方法について説明する。
【００９８】
＜各種測定値の測定方法の説明＞
（Ｄ５０の測定方法）
各フレーク銅粉０．２ｇを、ＳＮディスパーサント５４６８の０．１重量％水溶液（サンノプコ（株）製）及び和光純薬工業（株）製の非イオン性界面活性剤トリトンＸ―１００（ポリオキシエチレンオクチルフェニルエーテル）と混合し、超音波ホモジナイザ（日本精機製作所（株）製のＵＳ―３００Ｔ）で５分間分散させた。次に、日機装（株）製マイクロトラックＨＲＡ９３２０−Ｘ１００型（Ｌｅｅｄｓ＋Ｎｏｒｔｈｒｕｐ（株）製）を用いて、レーザー回折散乱法で求められる累積体積が５０％の時点における粒径（μｍ）をＤ５０とした。
【００９９】
（アスペクト比の測定方法）
アスペクト比は、走査型電子顕微鏡で直接観察して得られるＳＥＭ観察像を画像解析して算出した平均粒径（μｍ）を当該フレーク銅粉粒子の厚さｔ（μｍ）で除して求めた。なお、ＳＥＭ観察像の倍率は、Ｄ５０が６μｍ〜８μｍ程度のフレーク銅粉粒子については、
２０００倍、２μｍ〜４μｍ程度のフレーク銅粉粒子については、５０００倍と設定した。また測定個数はｎ＝５０としその平均値を上記平均粒径（μｍ）および厚さｔ（μｍ）とした。
【０１００】
（タップ充填密度の測定方法）
タップ充填密度（Ｔ．Ｄ．）は、各フレーク銅粉１２０ｇを１５０ｍＬのメスシリンダーに入れ、ストローク４０ｍｍで１０００回の落下を繰り返しタッピングした後、その充填されたフレーク銅粉の容積から測定した。
【０１０１】
（比表面積の測定方法）
ユアサアイオニクス株式会社製モノソーブを用いＢＥＴ１点法により、フレーク銅粉の比表面積を測定した。
【０１０２】
（酸素量の測定方法）
酸素量（Ｏ量）は、（株）堀場製作所製の酸素分析装置ＥＭＧＡ―６５０ＦＡを用い、各フレーク銅粉０．５ｇを加熱して燃焼させ、赤外吸収法により測定した。
【０１０３】
（炭素量の測定方法）
炭素量（Ｃ量）は、（株）堀場製作所製の炭素・硫黄同時分析装置ＥＭＩＡ―３２０Ｖを用い、各フレーク銅粉０．５ｇを加熱して燃焼させ、赤外吸収法により測定した。
【０１０４】
（焼成膜の抵抗値の測定方法）
アルミナ基板に上記ペーストを印刷し、乾燥後、窒素雰囲気中で３００℃×１時間の条件で保持した後、１％Ｈ２−Ｎ２雰囲気中で７００℃×２時間焼成した。室温に戻した後、２探針法により、比抵抗値（Ω・ｃｍ）を測定した。
【０１０５】
（密着性の測定方法）
上記焼成膜に関して、１ｃｍ幅のセロハンテープを張りつけそれを焼成膜が形成された基板平面に対し４５°の角度で簡易的なピーリング試験を行うことで密着性を測定した。そして、焼成膜がセロハンテープに貼り付き基板から剥離した場合の評価を「○」とし、一方、焼成膜がセロハンテープに貼り付き基板から剥離した場合の評価を「×」とした。また、一部の焼成膜がセロハンテープに貼り付き基板から剥離したが一部の焼成膜は基板に残留した場合の評価を「△」とした。以上の結果を表１に示した。
【０１０６】
（ペースト粘度の測定方法）
１）導電性ペーストの製法：ペースト粘度測定に先立ち、導電性ペーストを以下のように作成した。銅粉を７５ｗｔ％、バインダーを２５ｗｔ％の組成として、これらを混練して導電性ペーストを得た。このときのバインダーは、ブチルカルビノール９３ｗｔ％、エチルセルロース７ｗｔ％の組成を持つ物を使用した。
【０１０７】
２）ペースト粘度の測定方法：以上のようにして得られたブチルカルビノール系導電性ペーストの作成直後（表１では「初期」の欄に示した。）の粘度及びその後一週間経過した後（表１では「１週間後」の欄に示した。）の粘度を求めた。なお、用いた粘度測定計は東機産業社製ＲＥ−１０５である。この粘度測定計を回転数０．５ｒｐｍに設定し、各銅フレーク粉を含む導電性ペーストについて各粘度を求めた。
【０１０８】
【表１】
2006118032.tif 000002
【０１０９】
＜総合評価＞
表１を基に総合評価を以下示す。
【０１１０】
実施例１〜実施例３では後処理の条件を、大気中２００℃を一定とし、酸化処理時間を振った。酸化処理時間が増すほど、フレーク銅粒子表面に被覆された酸素量が増えている。炭素量は媒体ミル処理で滑剤を使用していないため、０．０５ｗｔ％〜０．０６ｗｔ％に押さえ込まれている。焼成膜の比抵抗値（Ω・ｃｍ）は、表１に示したような酸素量においては大きく変化せず低い値であった。密着性は実施例１〜実施例３のいずれも良好であった。粘度（Ｐａ・ｓ）は、実施例１〜実施例３とも初期測定から１週間経過してもほとんど経時変化が見られず耐経時変化に優れていた。これらの結果から、密着性についても耐経時変化性についても優れた導電性ペーストが作成されたことが分かった。
【０１１１】
実施例４では、媒体ミル処理で滑剤を使用せず、後処理の条件を大気中２００℃一定とし、処理時間を３０分とした。酸素量は実施例２レベルであり、炭素量も媒体ミル処理で滑剤を使用していないため、実施例１〜実施例３の場合と同様に０．０６ｗｔ％レベルに抑制されている。比抵抗値（Ω・ｃｍ）もまた、実施例１〜実施例３の場合と同様のレベルである。密着性もまた実施例１〜実施例３と同様に良好であった。粘度（Ｐａ・ｓ）は、初期測定から１週間経過してもほとんど経時変化が見られず耐経時変化に優れていた。以上より、密着性についても耐経時変化性についても優れた導電性ペーストが作成されたことが分かった。
【０１１２】
実施例５では、滑剤を０．５ｇと僅かな量を添加して媒体ミル処理を行った。この滑剤の量であれば炭素量の増加も見られず実施例１〜実施例３レベルに抑え込まれていることが読み取れる。後処理では酸素量もまた実施例１〜実施例３レベルに押さえ込まれている。粘度（Ｐａ・ｓ）は、実施例４と同様に、初期測定から１週間経過してもほとんど経時変化が見られず耐経時変化に優れていた。比抵抗値、密着性、及び粘度も良好な結果が得られた。
【０１１３】
実施例４に比して実施例５では、滑剤としてステアリン酸を添加し塑性加工処理を行ったが、その量は極く微量である。その結果、実施例５では、滑剤を付加したとしても酸化物コートフレーク銅粉の銅粒子表面の炭素量は本発明で規定される範囲内に収まり、かつ、良好にフレーク銅粉を作成することができた。
【０１１４】
実施例６では、上述したような化学的な合成方法により銅酸化物コートフレーク銅粉を得た。この合成方法では表面付近に有機物はほとんど無く、合成中に粒子内部に取り込まれていると考えられる。後処理による酸素量は実施例１〜実施例３レベルである。粘度（Ｐａ・ｓ）は、実施例４と同様に、初期測定から１週間経過してもほとんど経時変化が見られず耐経時変化に優れていた。比抵抗値、密着性、及び粘度も良好な結果が得られた。
【０１１５】
以上より、フレーク銅粒子表面に対して、炭素量を最小限に抑えつつ、酸素を適度に被覆することにより比抵抗値、密着性、及び粘度について実用上優れた評価を得ることができた。
【０１１６】
以上の実施例１〜実施例６に対し、比較例１〜比較例４について言及する。
【０１１７】
比較例１では、媒体ミル処理において滑剤を多く添加し、かつ、酸化処理を行わなかったため、炭素量が増加し、好適な本発明の範囲である、フレーク銅粉全重量１００％に対して、酸素が０．４ｗｔ％〜５ｗｔ％、かつ、炭素が０．１５ｗｔ％未満とする条件を満たさなかった。そのため、特に密着性および粘度において、優れた評価が得られなかったと考えられる。
【０１１８】
比較例２では、媒体ミル処理において滑剤は使用しなかったが、フレーク銅粒子表面に対して酸化処理を行わなかった（真空乾燥のみ）。これによってフレーク銅粒子表面の酸素量は減少し、好適な本発明の範囲である、フレーク銅粉全重量１００％に対して、酸素が０．４ｗｔ％〜５ｗｔ％、かつ、炭素が０．１５ｗｔ％未満とする条件を満たさなかった。そのため、比抵抗値は下がったものの密着性において優れた評価が得られなかったと考えられる。
【０１１９】
比較例３では、媒体ミル処理において滑剤を多く使用し、フレーク銅粒子表面に対して酸化処理を行なった。これによりフレーク銅粒子表面の酸素量は増加したが、炭素量も多く、好適な本発明の範囲である、フレーク銅粉全重量１００％に対して、酸素が０．４ｗｔ％〜５ｗｔ％、かつ、炭素が０．１５ｗｔ％未満とする条件を満たさなかった。そのため、比抵抗値は下がったものの密着性が劣り、かつ、粘度も初期測定から１週間経過すると経時変化が起こり粘度特性に不安定となったと考えられる。
【０１２０】
比較例４では、微粒銅粉を用い、媒体ミル処理において滑剤を多く使用し、フレーク銅粒子表面に対して若干の酸化処理を行った。これにより実施例３と同様にフレーク銅粒子表面の酸素量は増加したが、炭素量も多く、好適な本発明の範囲である、フレーク銅粉全重量１００％に対して、酸素が０．４ｗｔ％〜５ｗｔ％、かつ、炭素が０．１５ｗｔ％未満とする条件を満たさなかった。また、密着性が劣り、かつ、粘度も初期測定から１週間経過すると経時変化が起こり粘度特性に不安定となったと考えられる。
【０１２１】
以上、表１の分析結果から、実施例１〜実施例６（特に実施例２）について良好な結果が得られた。しかし比較例１〜比較例４については満足な結果は得られなかった。
【産業上の利用可能性】
【０１２２】
本発明に係る導電性ペースト若しくは導電性インクの導電性スラリーに混入するのに最適な銅酸化物コートフレーク銅粉（特にＤ５０が０．０５μｍ〜１５μｍ位のフレーク状微粉の銅粉）として利用することができる。